(57)【要約】【課題】軽量かつ薄く、保温性があり、発汗してもべとつきがない軽量保温衣類を提供すること。【解決手段】ダブルフェース編みにより肌側となる内層１と、外層３と、これらを繋ぐ中層２との３層構造に編成された編地Ａで構成され、しかも、これら３層は公定水分率が外層３が最も高く、中層２、内層１の順に小さくなる繊維糸で構成されている。前記編地Ａの内層１がポリプロピレン繊維糸で構成されるか、又は、内層がポリプロピレン繊維糸で構成されると共に、中層２がポリエステル繊維糸で構成されている。【選択図】図１
2009209459.tif 000002
【特許請求の範囲】
【請求項１】
ダブルフェース編みにより肌側となる内層と、外層と、これらを繋ぐ中層との３層構造に編成された編地で構成され、しかも、これら３層は公定水分率が外層が最も高く、中層、内層の順に小さくなる繊維糸で構成されていることを特徴とする軽量保温衣類。
【請求項２】
前記編地は、内層がポリプロピレン繊維糸で構成されているか、又は、内層がポリプロピレン繊維糸で構成されると共に、中層がポリエステル繊維糸で構成されていることを特徴とする請求項１に記載の軽量保温衣類。
【発明の詳細な説明】
【技術分野】
【０００１】
本発明は、下着等の肌に直接触れる衣類に適用して好適な軽量保温衣類に関するものである。
【背景技術】
【０００２】
従来、内側繊維層と外側繊維層との間に熱収縮性繊維層を介在させ、編成後、加熱処理して熱収縮性繊維を収縮させることにより内外繊維層間に空気層を形成させて肌着を製造する技術が特許文献１に記載されている。
また、袋編みの二重丸編機で形成される肌着で、肌側編地を合成繊維マルチフィラメントの嵩高加工糸で、外側編地を前記嵩高加工糸よりも太い綿を主体とする紡績糸で編成した保温性肌着が特許文献２に記載されている。
【特許文献１】特開平４ー２０２８３４号公報
【特許文献２】特開２０００−９６３０４号公報
【発明の開示】
【発明が解決しようとする課題】
【０００３】
特許文献１のものは、熱収縮性繊維を収縮させることにより内外繊維層間に空気層を形成させているため、保温性は確保されるが、生地厚さが分厚くなりすぎる点や、軽量化について十分検討されていない点などにおいて問題点がある。
また、特許文献２のものは、袋編みの２層生地であり、この袋編みは２層の平編み生地をところどころでタックで接結しているだけであるため、２層の生地間に立体的に独立した空気層が形成されるものではなく、この点で保温性が良いとは云えず、また、肌側編地を合成繊維マルチフィラメントの嵩高加工糸で、外側編地を前記嵩高加工糸よりも太い綿を主体とする紡績糸で編成しているため、及び、外側編地はさざ波状のしぼによって空気層を形成させているため、生地が分厚く重くなり、軽量化や薄くすることが十分検討されていない点で問題がある。
【０００４】
本発明は、軽量かつ薄く、保温性があり、発汗してもべとつきがない軽量保温衣類を提供することを目的としている。
【課題を解決するための手段】
【０００５】
前記目的を達成するために本発明は、ダブルフェース編みにより肌側となる内層と、外層と、これらを繋ぐ中層との３層構造に編成された編地で構成され、しかも、これら３層は公定水分率が外層が最も高く、中層、内層の順に小さくなる繊維糸で構成されていることを特徴としている。なお、公定水分率とは、２０℃、相対湿度６５％での吸湿率（％）であり、数値が小さくなるほど吸湿性が低くなる。
本発明の前記構成によれば、編地がダブルフェース編みによる３層構造であるため、２層の平編み生地をところどころでタックにより接結している袋編み生地に比べ、ダンボール断面の様に編み目ごとに別糸（中層糸）で接結されており、この別糸（中層糸）を通じて肌（内層）側水分を効率的に外（外層）側へ排出させることができ、しかも、ダンボール断面の様な３層構造からなるバルキー（嵩高）な生地であるため空気層を多く含み保温性を良好とすることができる。また、前記編地は、３層の公定水分率が外層が最も高く、中層、内層の順に小さくなる繊維糸で構成されているため、水分を肌側から中層を経て外側へ効率的に移動させて排出させることができ、肌を常にドライで濡れ戻りがない状態に保持させることができ、肌触りを良好とすることができる。さらに、いずれの層も比重の小さい繊維糸で構成することが可能であるため、軽量化も図れる。また、ダンボール断面の様な３層構造の編地としているため、内外層間に立体的に独立した空気層を形成でき、使用する繊維糸として、嵩高加工糸の使用を必須とするものではなく、また、さざ波状のしぼを形成することを必要としないため、薄くすることも可能となる。
【０００６】
そして、前記編地は、内層がポリプロピレン繊維糸で構成されるか、又は、内層がポリプロピレン繊維糸で構成されると共に、中層がポリエステル繊維糸で構成されていることが好ましい。この構成によれば、肌側が公定水分率０％のポリプロピレン繊維糸で構成されているため、吸湿性が低く、発汗してもべとつきがなく、常にドライでさらっとした感触を実現できる。また、内層がポリプロピレン繊維糸で構成されると共に、中層がポリエステル繊維糸で構成されていることによって、肌側を常にドライな感触に保持させることができると共に、中層についても公定水分率０．４％が低く吸湿性も低い繊維糸で構成して、肌側の水分を外側へ効率よく移動させて排出させることができるため、濡れ戻りを防止し、保温性を向上させことができる。
【発明の効果】
【０００７】
本発明によれば、軽量かつ薄く、保温性があり、発汗してもべとつきがない軽量保温衣類を提供することができる。
【発明を実施するための最良の形態】
【０００８】
以下、本発明の実施形態を図面に基づいて説明する。
図１は本発明の軽量保温衣類を構成する編地Ａの組織（ダンボールニット）の断面を示す概念図であり、１は内層、２は中層、３は外層を示している。
これらは図２に示すように、ダブルフェース編みの編み組織により３層構造とするもので、要するに、内層１はシリンダ針ニット１Ａ、外層３はダイヤル針ニット３Ａで天竺組織を編み、それらを各編み目ごとに別糸のタック組織２Ａで繋いで３層構造を編成している。タック組織２Ａは、内層１と外層３とを繋ぐ中層２となる。
【０００９】
本発明は、上記３層を公定水分率が異なる繊維糸によって構成するものであって、その際、３層の公定水分率は、外層３が最も高く、中層２、内層１の順に小さくなる繊維糸で構成されている。
前記編地Ａを構成する繊維として、本発明は、内層１をポリプロピレン繊維糸で構成し、外層３をアクリル繊維糸で構成し、中層２をポリエステル繊維糸で構成している。
各繊維糸の比重は、図３に示すように、ポリプロピレンが０．９１、アクリルが１．１４、ポリエステルが１．３８であり、いずれの層も綿や麻等に比べて比重の小さい繊維が使用されている。
【００１０】
また、各繊維糸の公定水分率（％）は、図３に示すように、ポリプロピレンが０．０％、ポリエステルが０．４％、アクリルが２．０％であり、従って、３層の公定水分率は、外層３が最も高く、中層２、内層１の順に小さくなる繊維糸で構成されていることになる。
なお、図３の表を見れば、公定水分率の順に単純に、内層をポリプロピレン、中層をアクリル、外層をナイロンとする方が軽くなるが、ナイロンを外層にした場合、ナイロン染色工程でアクリルの堅牢度が悪化することが想定される点、また、ナイロンに比べてアクリルは、素材の見た目、触感に暖かさを表現することができること、その他、コスト面や編成のし易さから、アクリルの紡績糸を外層とし、その間にこれらの中間の公定水分率をもつポリエステルを配置することが好適であるため、前記実施形態の構成としたものである。
【００１１】
この結果、内層１を肌側として上記３層構造の編地Ａで衣類を構成すると、図４に示すように、肌Ｂに発生した水分Ｃは、編地Ａの内層１から中層２を経て外層３へ移動し、肌Ｂは常にドライとなり、発汗してもべとつきがない。
図５は、上記編地Ａの濡れ戻り試験の概略図であって、編地Ａの内層１を上向きにして、上からスポイドＤで水滴Ｅを垂らし、この編地Ａの上下両面に濾紙Ｆ，Ｇを当て、上から重りＨで数分間押圧したところ、編地Ａの内層１側に当てた濾紙Ｆには濡れがなく、外層３側に当てた濾紙Ｇには濡れが水滴Ｅの面積よりも拡散した状態で存在していた。この結果、上記編地Ａは、内層１側から外層３側に移動した水分が内層１側に戻るという濡れ戻り現象がないことが確認された。
【００１２】
前記編地Ａは、ポリエステル４５％、ポリプロピレン３０％、アクリル２５％の重量比で構成されている。
【実施例１】
【００１３】
内層：ポリプロピレン５６Ｔ（デシテックス）３０Ｆ（フィラメント：３０本からなる        フィラメント糸）
中層：ＡＨＹ（商品名：三菱レイヨン株式会社製  カチオン可染ポリエステル）５６Ｔ        ４８Ｆ
外層：ＡＨＹ５６Ｔ４８Ｆ：マイクロプレリール（商品名：日本エクスラン工業株式会        社製アクリル糸）＝１：１給糸
素材の重量比：ポリエステル４５％、ポリプロピレン３０％、アクリル２５％
上記の構成で図２に示すダブルフェース編み組織によって図１の断面図に示すような３層構造の編地Ａを作成した。
【００１４】
なお、外層３を上記実施例のようにポリエステルとアクリルの交編にすると、比重から見た場合、重くなるように思われるが、マイクロプレリール（商品名：日本エクスラン工業株式会社製アクリル糸）は紡績糸であること、繊維長が短い繊維で構成されていることから、現状の紡績技術では毛番手で１／１００（綿番手６０／１）程度が一番細くなること、一方、ＡＨＹ（商品名：三菱レイヨン株式会社製  カチオン可染ポリエステル）は３３Ｔまで細番手があり（編立性を考えると５６Ｔを採用）、これを採用した方がより軽い素材になると判断し、交編にしたものである。上記５６Ｔは、綿番手１０６．３／１に相当する。
【００１５】
上記編地Ａによって下着等の肌に直接触れる衣類（例えば、半袖シャツ、長袖シャツ、ズボン下、パンツ等）を作成した。
上記編地Ａと従来の編地Ｊ（保温性に優れるとされる綿製のスムース生地）の保温性と目付けの関係は図６に示しており、保温性と生地厚の関係は図７に示している。また、上記編地Ａで作成した本発明製品（長袖シャツ）と従来の編地Ｊで作成した従来製品（長袖シャツ：グンゼ株式会社製  品番：ＲＰ２７１０２）との１枚の重たさを図８に示している。
【００１６】
なお、保温性は、ＣＬＯ値で表示している。このＣＬＯ値は、１９４１年にアメリカのＧａｇｇｅ（ガッジ・ギャギ）によって提案されたもので、ＡＳＨＲＡＥでは「衣服の熱絶縁量（熱抵抗）の単位であり、湿度５０％、気流１０ｃｍ／ｓｅｃ、気温２１．２℃の大気中で、椅子の腰掛けて安静にしている白人標準男子（産熱量５０Ｋｃａｌ／ｍ2ｈ）の被験者が平均皮膚温３３℃の快適な状態を継続できるのに必要な被服の熱絶縁量を１ＣＬＯという」と定義されており、１ＣＬＯ＝０．１５５ｍ2・Ｋ／Ｗ  とされている。
本来、ＣＬＯ値は「サーマルマネキン」にて測定するものであるが、本実施例では、「サーモラボ（精密迅速熱物性測定装置）ＫＥＳ−Ｆ７  カトーテック（株）製」の測定器にて簡易測定している。
【００１７】
この測定器は、試料（生地）を載せる冷却ベースと熱板をもつＢＴ−Ｂｏｘとを備えており、先ず、冷却ベースの０点調整を行った後、２０℃に設定する。そして、ＢＴ−Ｂｏｘの温度を３２℃に設定する（皮膚温度を３２℃と想定）。次いで、冷却ベースの上に試料（生地）を載せ、ＢＴ−Ｂｏｘの熱板が試料に重なるように載せる。そして、測定スイッチを押し、数値が定常（約５分後）に達した後、熱流量Ｗを読み取る。その後、熱流量Ｗの平均値Ｗmを求める。
熱伝導率ｋ＝Ｗm・Ｄ／Ａ・ΔＴ（Ｗ／ｃｍ・℃）
Ｄ  ：試料の厚み（ｃｍ）
Ａ  ：ＢＴーＢｏｘの熱板面積（＝２５ｃｍ2）
ΔＴ：ＢＴ温度−冷却ベースの温度（＝３２℃）
Ｗ  ：ＢＴ−Ｂｏｘの熱流量
ＳＩ単位；ＫＳＩ（Ｗ／ｍｋ）＝ｋ×１０2
ＣＬＯ値＝６．４５×（０．００２５×ΔＴ）／Ｗm
ＣＬＯ値が大きいほど保温性が高い。
【００１８】
これら図６〜図８から明らかなように、本発明に用いる編地Ａは、従来の編地Ｊに比較して、少ない目付けでも保温性が高く、軽量化が図れることを示しており、生地厚さも薄くできることを示している。
以上、説明したように、本発明に係る軽量保温衣類は、編地Ａがダブルフェース編み（ダンボールニット）による３層構造であるため、肌触り及び保温性が良く、比較的薄く編成することができる。しかも、前記編地Ａは、３層の公定水分率が外層３が最も高く、中層２、内層１の順に小さくなる繊維糸で構成されているため、水分を肌側から外側へ素早く移動させることができ、肌を常にドライで濡れ戻りがない状態に保持させることができる。さらに、いずれの層も比重の小さい繊維糸で構成することが可能であるため、軽量化も図れる。
【００１９】
本発明の軽量保温衣類は、半袖シャツ、長袖シャツ、ランニング、ズボン下、パンツ、ショーツ、ランジェリー等の下着類に適用して好適である。
【図面の簡単な説明】
【００２０】
【図１】本発明の軽量保温衣類を構成する編地の組織の断面を示す概念図である。
【図２】本発明の軽量保温衣類を構成する編地のダブルフェース編み組織図である。
【図３】各糸の比重と公定水分率を示す一覧表である。
【図４】本発明の軽量保温衣類を構成する編地の水分移動機能の説明図である。
【図５】本発明の軽量保温衣類を構成する編地の濡れ戻り試験の概略図である。
【図６】保温性と目付けの関係を示す比較表である。
【図７】保温性と生地厚の関係を示す比較表である。
【図８】製品１枚の重たさの比較表である。
【符号の説明】
【００２１】
１    内層
２    中層
３    外層
Ａ    編地
【図１】
2009209459.tif 000003
【図２】
2009209459.tif 000004
【図３】
2009209459.tif 000005
【図４】
2009209459.tif 000006
【図５】
2009209459.tif 000007
【図６】
2009209459.tif 000008
【図７】
2009209459.tif 000009
【図８】
2009209459.tif 000010